(57)【要約】【課題】色純度の良い表示装置用後方発光パネルを提供する。【解決手段】本発明は、画面の色再現範囲と色純度を向上させることができる表示装置を提供する。表示装置は映像を表示する表示パネルと、表示パネルに光を提供する発光パネルを含む。発光パネルは互いに対向配置される第１基板および第２基板と、第１基板の内面に位置し、電子放出部と駆動電極を含む電子放出ユニットと、第２基板の内面に位置し、アノード電極と蛍光層を含む発光ユニットと、第２基板の内面と外面のうちいずれか一面に形成されて４８０ないし５００ｎｍ波長帯と５８０ないし６００ｎｍ波長帯の光を選択的に吸収するフィルター層とを含む。【選択図】図１
2009163197.tif 000002
【特許請求の範囲】
【請求項１】
映像を表示する表示パネルと、
前記表示パネルに光を提供する発光パネルと、
を含み、
前記発光パネルは、
互いに対向配置される第１基板および第２基板と、
前記第１基板の内面に位置し、電子放出部と駆動電極を含む電子放出ユニットと、
前記第２基板の内面に位置し、アノード電極と蛍光層を含む発光ユニットと、
前記第２基板の内面と外面のうちいずれか一面に形成され、４８０ないし５００ｎｍ波長帯と５８０ないし６００ｎｍ波長帯の光を選択的に吸収するフィルター層と、
を含むことを特徴とする、表示装置。
【請求項２】
前記フィルター層は４８０ないし５００ｎｍ波長帯の光を吸収できる第１着色剤と、５８０ないし６００ｎｍ波長帯の光を吸収できる第２着色剤と、を含むことを特徴とする、請求項１に記載の表示装置。
【請求項３】
前記第１着色剤は４８０ないし５００ｎｍ波長帯の光を吸収できる有機顔料、無機顔料、金属錯体、およびこれらの組み合わせで構成された群から選択されることを特徴とする、請求項２に記載の表示装置。
【請求項４】
前記第１着色剤はキノリンブルー、青色シアニン顔料、フタロシアニン系青色顔料、およびこれらの組み合わせで構成された群から選択されることを特徴とする、請求項３に記載の表示装置。
【請求項５】
前記第２着色剤は５８０ないし６００ｎｍ波長帯の光を吸収できる有機顔料、無機顔料、金属錯体、およびこれらの組み合わせで構成された群から選択されることを特徴とする、請求項２に記載の表示装置。
【請求項６】
前記第２着色剤はアントラキノン系赤色顔料、ピリコリン系赤色顔料、キナクリドン系赤色顔料、ベータナフトール系アゾレーキ赤色顔料、およびこれらの組み合わせで構成された群から選択されることを特徴とする、請求項５に記載の表示装置。
【請求項７】
前記第１着色剤は０．１ないし２０質量部で含まれ、前記第２着色剤は０．１ないし２０質量部で含まれることを特徴とする、請求項２に記載の表示装置。
【請求項８】
前記フィルター層は、
カーボンブラック、黒鉛、およびこれらの組み合わせで構成された群から選択される炭素系物質と、
黄色系、青色系、紫色系、およびこれらの組み合わせで構成された群から選択される系の有機顔料と、
ＴｉＯ、ＴｉＮ、ＴｉＯ（１−ｘ）Ｎｘ（０＜ｘ＜１）、ＴｉＣ、ＴｉＮ−ＴｉＣ、酸化コバルト、酸化亜鉛、酸化鉄、酸化ルテニウム、酸化アルミニウム、およびこれらの組み合わせで構成された群から選択される無機顔料と、
これらの組み合わせで構成された群から選択される色補正用着色剤と、
をさらに含むことを特徴とする、請求項１に記載の表示装置。
【請求項９】
前記駆動電極がカソード電極および前記カソード電極と交差するゲート電極を含み、
前記電子放出部が前記カソード電極に電気的に連結されることを特徴とする、請求項１に記載の表示装置。
【請求項１０】
前記駆動電極が第１電極および前記第１電極と交差する第２電極を含み、前記第１電極と前記第２電極にそれぞれ第１導電膜と第２導電膜が連結され、前記電子放出部が前記第１導電膜と前記第２導電膜の間に位置することを特徴とする、請求項１に記載の表示装置。
【請求項１１】
前記蛍光層は、赤色蛍光体、緑色蛍光体、および青色蛍光体が混合された白色蛍光体であることを特徴とする、請求項１に記載の表示装置。
【請求項１２】
前記赤色蛍光体はＹ２Ｏ３：Ｅｕ、Ｙ２Ｏ２Ｓ：Ｅｕ、ＳｒＴｉＯ３：Ｐｒ、およびこれらの組み合わせで構成された群から選択されることを特徴とする、請求項１１に記載の表示装置。
【請求項１３】
前記緑色蛍光体はＹ２ＳｉＯ５：Ｔｂ、Ｇｄ２Ｏ２Ｓ：Ｔｂ、ＺｎＳ：（Ｃｕ、Ａｌ）、ＺｎＳｉＯ４：Ｍｎ、Ｚｎ（Ｇａ、Ａｌ）２Ｏ４：Ｍｎ、およびこれらの組み合わせで構成された群から選択されることを特徴とする、請求項１１に記載の表示装置。
【請求項１４】
前記青色蛍光体はＺｎＳ：（Ａｇ、Ａｌ）、Ｙ２ＳｉＯ５：Ｃｅ、ＢａＭｇＡｌ１０Ｏ１７：Ｅｕ、およびこれらの組み合わせで構成された群から選択されることを特徴とする、請求項１１に記載の表示装置。
【請求項１５】
前記蛍光層は前記赤色蛍光体を１５ないし３０質量部、前記緑色蛍光体を３０ないし６０質量部、前記青色蛍光体を２４ないし４５質量部で含むことを特徴とする、請求項１１に記載の表示装置。
【請求項１６】
前記表示パネルが第１画素を形成し、前記発光パネルが前記表示パネルより少ない個数の第２画素を形成し、前記それぞれの第２画素が対応する第１画素の階調に対応して、独立的に発光することを特徴とする、請求項１に記載の表示装置。
【請求項１７】
前記表示パネルが液晶表示パネルであることを特徴とする、請求項１に記載の表示装置。
【発明の詳細な説明】
【技術分野】
【０００１】
本発明は表示装置に関し、より詳しくは、表示パネルの後方に配置されて表示パネルに光を提供する発光パネルに関する。
【背景技術】
【０００２】
表示装置の光源として使用される発光パネルのうち、電界放出特性を用いた発光パネルが公知になっている。この発光パネルは、前面基板の内面に蛍光層とアノード電極を備え、後面基板の内面に電子放出部と駆動電極を備える。前面基板と後面基板は、密封部材によって周縁が接合された後、内部空間が排気されて密封部材と共に真空容器を構成する。
【０００３】
電子放出部は蛍光層に向かって電子を放出させ、この電子が蛍光層を励起させて、可視光を放出させる。アノード電極はほぼ１０ｋＶ以上の高電圧が印加され、電子ビームを蛍光層に引き寄せる加速電極として機能する。発光パネルは表示パネルに白色光を提供するために、赤色蛍光体、緑色蛍光体、および青色蛍光体が所定比率で混合された混合蛍光体として蛍光層を形成することができる。
【０００４】
このような表示装置において、画面の色再現範囲と色純度は、発光パネルの発光スペクトルと表示パネルに具備されたカラーフィルターの透過スペクトルによって決定される。つまり、発光パネルが赤色、緑色、および青色の波長領域で強い光を放出するほど、そしてカラーフィルターが赤色、緑色、および青色の波長領域で高い透過率特性を示すほど画面の色再現範囲と色純度を向上させることができる。
【０００５】
しかしながら、従来の発光パネルは赤色、緑色、および青色領域以外の波長領域、例えばほぼ４９０ｎｍと５９０ｎｍ波長領域で比較的に強い光を放出するので、画面の色再現範囲と色純度を高めることが困難である。
【発明の開示】
【発明が解決しようとする課題】
【０００６】
本発明は、上記問題点を解決するためになされたものであって、その目的は、表示パネルと、表示パネルの後方に配置されて、表示パネルに光を提供して画面の色再現範囲と色純度を向上させることができる発光パネルとを備えた表示装置を提供することにある。
【課題を解決するための手段】
【０００７】
本発明の一実施例による表示装置は、映像を表示する表示パネルと、表示パネルに光を提供する発光パネルを含む。発光パネルは、互いに対向配置される第１基板および第２基板と、第１基板の内面に位置し、電子放出部と駆動電極を含む電子放出ユニットと、第２基板の内面に位置し、アノード電極と蛍光層を含む発光ユニットと、第２基板の内面と外面のうちいずれか一面に形成されて４８０ないし５００ｎｍ波長帯と５８０ないし６００ｎｍ波長帯の光を選択的に吸収するフィルター層とを含む。
【０００８】
フィルター層は、４８０ないし５００ｎｍ波長帯の光を吸収できる第１着色剤と、５８０ないし６００ｎｍ波長帯の光を吸収できる第２着色剤とを含む。
【０００９】
第１着色剤は、４８０ないし５００ｎｍ波長帯の光を吸収できる有機顔料、無機顔料、金属錯体、およびこれらの組み合わせで構成された群から選択される。第１着色剤はキノリンブルー、青色シアニン顔料、フタロシアニン系青色顔料、およびこれらの組み合わせで構成された群から選択できる。
【００１０】
第２着色剤は５８０ないし６００ｎｍ波長帯の光を吸収できる有機顔料、無機顔料、金属錯体、およびこれらの組み合わせで構成された群から選択できる。第２着色剤はアントラキノン系赤色顔料、ピリコリン系赤色顔料、キナクリドン系赤色顔料、ベータナフトール系アゾレーキ赤色顔料、およびこれらの組み合わせで構成された群から選択できる。
【００１１】
フィルター層で第１着色剤は０．１ないし２０質量部まで含まれて、第２着色剤は０．１ないし２０質量部まで含まれる。
【００１２】
フィルター層は、（ｉ）カーボンブラック、黒鉛、およびこれらの組み合わせで構成された群から選択される炭素系物質、（ｉｉ）黄色系、青色系、紫色系、およびこれらの組み合わせで構成された群から選択される系の有機顔料、（ｉｉｉ）ＴｉＯ、ＴｉＮ、ＴｉＯ（１-ｘ）Ｎｘ（０＜ｘ＜１、ＴｉＣ、ＴｉＮ−ＴｉＣ、酸化コバルト、酸化亜鉛、酸化鉄、酸化ルテニウム、酸化アルミニウム、およびこれらの組み合わせで構成された群から選択される無機顔料、および（ｉｖ）これらの組み合わせで構成された群から選択される色補正用着色剤をさらに含むことができる。
【００１３】
駆動電極はカソード電極およびカソード電極と交差するゲート電極を含み、電子放出部がカソード電極に電気的に連結できる。他方、駆動電極は第１電極および第１電極と交差する第２電極を含み、第１電極と第２電極にそれぞれ第１導電膜と第２導電膜が連結され、電子放出部が第１導電膜と第２導電膜の間に位置することができる。
【００１４】
蛍光層は赤色蛍光体、緑色蛍光体、および青色蛍光体が混合された白色蛍光体に形成できる。赤色蛍光体はＹ２Ｏ３：Ｅｕ、Ｙ２Ｏ２Ｓ：Ｅｕ、ＳｒＴｉＯ３：Ｐｒ、およびこれらの組み合わせで構成された群から選択できる。緑色蛍光体はＹ２ＳｉＯ５：Ｔｂ、Ｇｄ２Ｏ２Ｓ：Ｔｂ、ＺｎＳ：（Ｃｕ、Ａｌ）、ＺｎＳｉＯ４：Ｍｎ、Ｚｎ（Ｇａ、Ａｌ）２Ｏ４：Ｍｎ、およびこれらの組み合わせで構成された群から選択できる。青色蛍光体はＺｎＳ：（Ａｇ、Ａｌ）、Ｙ２ＳｉＯ５：Ｃｅ、ＢａＭｇＡｌ１０Ｏ１７：Ｅｕ、およびこれらの組み合わせで構成された群から選択できる。
【００１５】
蛍光層は赤色蛍光体を１５ないし３０質量部、緑色蛍光体を３０ないし６０質量部、青色蛍光体を２４ないし４５質量部だけ含む。
【００１６】
表示パネルが第１画素を形成し、発光パネルが表示パネルより少ない個数の第２画素を形成し、それぞれの第２画素が対応する第１画素の階調に対応して、独立的に発光することができる。表示パネルは液晶表示パネルでありうる。
【発明の効果】
【００１７】
本発明による表示装置によれば、発光パネルから放出された白色光のうち赤色と緑色および青色以外の波長領域、つまり、４８０ないし５００ｎｍ波長帯と５８０ないし６００ｎｍ波長帯の光をフィルター層が吸収することによって、画面の色再現範囲と色純度を向上させることができる。
【発明を実施するための最良の形態】
【００１８】
以下、添付した図面を参照して、本発明の好ましい実施例について当業者が容易に実施することができるように詳細に説明する。しかしながら、本発明は多様に異なる形態で実現できるので、ここで説明する実施例に限定されるものではない。
【００１９】
図１は本発明の一実施例による表示装置の分解斜視図である。
【００２０】
図１を参照すると、本実施例の表示装置２００は、発光パネル１００と、発光パネル１００の前方に位置する表示パネル５０を含む。発光パネル１００と表示パネル５０の間には、発光パネル１００から放出された光を均等に拡散させる拡散板５２を配置することができる。発光パネル１００と拡散板５２は所定の距離をおいて離れて位置する。
【００２１】
表示パネル５０は、液晶表示パネルまたは他の非自発光型表示パネルで作られる。以下、表示パネル５０が液晶表示パネルの場合について説明する。
【００２２】
図２は図１に示した表示パネルの部分断面図である。
【００２３】
図２を参照すると、表示パネル５０は複数の薄膜トランジスター（以下、“ＴＦＴ”）５４が形成された下部基板５６と、カラーフィルター層５８が形成された上部基板６０と、この基板５６、６０の間に注入される液晶層６２とを含む。上部基板６０の上面および下部基板５６の下面にはそれぞれ偏光板６４、６６が付着されて表示パネル５０を通過する光を偏光させる。
【００２４】
下部基板５６の内面には副画素別にＴＦＴ５４によって駆動が制御される透明な画素電極６８が位置して、上部基板６０の内面にはカラーフィルター層５８と透明な共通電極７０が位置する。カラーフィルター層５８は副画素別に一つずつ位置する赤色フィルター層５８Ｒ、緑色フィルター層５８Ｇ、および青色フィルター層５８Ｂを含む。
【００２５】
特定の副画素のＴＦＴ５４が導通すると、画素電極６８と共通電極７０の間に電界が形成され、この電界によって液晶分子の配列角が変化し、変化した配列角によって光透過度が変化する。表示パネル５０は、このような過程を通じて画素別輝度と発光色を制御することができる。
【００２６】
図１で引用符号７２は各ＴＦＴ５４のゲート電極にゲート駆動信号を伝送するゲート回路ボードアセンブリーを示し、引用符号７４は各ＴＦＴ５４のソース電極にデータ駆動信号を伝送するデータ回路ボードアセンブリーを示す。
【００２７】
再び図１を参照すると、発光パネル１００は表示パネル５０より少ない数の画素を形成して、発光パネル１００の一つの画素が二つ以上の表示パネル５０の画素に対応するようにする。発光パネル１００の各画素は、これに対応する複数の表示パネル５０の画素のうちの最も高い階調に対応して発光できて、２ないし８ビットの階調を表現することができる。
【００２８】
便宜上、表示パネル５０の画素を第１画素とし、発光パネル１００の画素を第２画素とし、一つの第２画素に対応する複数の第１画素を第１画素群と称する。
【００２９】
発光パネル１００の駆動過程は、Ｉ．表示パネル５０を制御する信号制御部（図示せず）が第１画素群を構成する第１画素の階調のうち最も高い階調を検出し、ＩＩ．検出された階調によって第２画素発光に必要な階調を算出して、これをデジタルデータに変換し、ＩＩＩ．デジタルデータを用いて、発光パネル１００の駆動信号を生成し、ＩＶ．生成された駆動信号を発光パネル１００の駆動電極に印加する段階を含む。
【００３０】
発光パネル１００の駆動信号は走査駆動信号とデータ駆動信号で構成される。前述したカソード電極２２およびゲート電極２４のうちのいずれか一方の電極、例えばゲート電極２４が走査駆動信号の印加を受けて、他方の電極、例えばカソード電極２２がデータ駆動信号の印加を受ける。
【００３１】
発光パネル１００の駆動のための走査回路ボードアセンブリーおよびデータ回路ボードアセンブリーは発光パネル１００の裏面に位置することができる。図１で引用符号７６はカソード電極とデータ回路ボードアセンブリーを連結する第１接続部材を示し、引用符号７８はゲート電極と走査回路ボードアセンブリーを連結する第２接続部材を示す。
【００３２】
このように発光パネル１００の第２画素は、対応する第１画素群に映像が表示される時、第１画素群に同期して所定の階調に発光する。つまり、発光パネル１００は、表示パネル５０が実現する画面のうちの明るい領域には高い輝度の光を提供し、暗い領域には低い輝度の光を提供する。従って、本実施例の表示装置２００は、画面のコントラスト比を高め、より鮮明な画質を実現することができる。
【００３３】
図３は図１に示した発光パネルの部分分解斜視図であり、図４は図１に示した発光パネルの部分断面図である。
【００３４】
図３および図４を参照すると、発光パネル１００は所定の距離をおいて互いに対向配置される第１基板１２および第２基板１４を含む。第１基板１２および第２基板１４の周縁にはこの基板１２、１４を接合させる密封部材（図示せず）が位置し、内部空間がほぼ１０−６Ｔｏｒｒの真空度で排気され、第１基板１２、第２基板１４、および密封部材が真空容器を構成する。
【００３５】
第１基板１２と第２基板１４のうちの密封部材の内側に位置する領域は、実際可視光放出に寄与する有効領域と、有効領域を囲む無効領域に区分できる。第１基板１２内面の有効領域には電子放出のための電子放出ユニット１６が位置し、第２基板１４内面の有効領域には可視光放出のための発光ユニット１８が位置する。発光ユニット１８の位置する第２基板１４が発光パネル１００の前面基板になることができる。
【００３６】
電子放出ユニット１６は電子放出部２０と、電子放出部２０の電子放出量を制御する駆動電極を含む。駆動電極は、第１基板１２の一方向（図３のｙ軸方向）に沿って帯状パターンで形成されるカソード電極２２と、絶縁層２６を間においてカソード電極２２の上部でカソード電極２２と交差する方向（図３のｘ軸方向）に沿って帯状パターンに形成されるゲート電極２４と、を含む。
【００３７】
カソード電極２２とゲート電極２４の交差領域ごとにゲート電極２４と絶縁層２６に開口部２４１、２６１が形成されてカソード電極２２の表面一部を露出させ、絶縁層開口部２６１の内側でカソード電極２２の上に電子放出部２０が位置する。
【００３８】
電子放出部２０は真空中で電界が加えると電子を放出する物質、たとえば炭素系物質またはナノメートルサイズの物質を含める。電子放出部２０は、例えば炭素ナノチューブ、黒鉛、黒鉛ナノファイバー、ダイヤモンド、ダイヤモンド状炭素、フラーレン、シリコンナノワイヤーおよびこれらの組み合わせで構成された群から選択された物質を含むことができる。
【００３９】
他方、電子放出部はモリブデン（Ｍｏ）またはシリコン（Ｓｉ）等を主材質にして先端の尖ったチップ構造物にすることができる。
【００４０】
前述した構造でカソード電極２２とゲート電極２４の交差領域の一つが発光パネル１００の一つの画素領域に対応したり、二つ以上の交差領域が発光パネル１００の一つの画素領域に対応することができる。
【００４１】
次に、発光ユニット１８はアノード電極２８と、アノード電極２８の一面に位置する蛍光層３０と、蛍光層３０を覆う反射膜３２を含む。アノード電極２８は、真空容器外側の電源部（図示せず）からアノード電圧が印加されて蛍光層３０を高電位状態で維持させる。アノード電極２８は、蛍光層３０から放射する可視光を透過させることができるようにＩＴＯ（酸化インジウム錫）のような透明な導電物質で形成される。
【００４２】
反射膜３２はアルミニウムで形成でき、数千オングストローム（Å）の薄い厚さに形成され、電子ビーム通過のための微細ホールを形成する。反射膜３２は蛍光層３０から放射された可視光のうち、第１基板１２に向かって放射された可視光を第２基板１４側に反射させて発光面の輝度を高める。一方、アノード電極２８が省略されて、反射膜３２がアノード電圧が印加されてアノード電極で機能することができる。
【００４３】
本実施例で蛍光層３０は赤色蛍光体、緑色蛍光体、および青色蛍光体が混合された白色蛍光体であることが好ましい。
【００４４】
赤色蛍光体はＹ２Ｏ３：Ｅｕ、Ｙ２Ｏ２Ｓ：Ｅｕ、ＳｒＴｉＯ３：Ｐｒ、およびこれらの組み合わせで構成された群から選択できる。緑色蛍光体はＹ２ＳｉＯ５：Ｔｂ、Ｇｄ２Ｏ２Ｓ：Ｔｂ、ＺｎＳ：（Ｃｕ、Ａｌ）、ＺｎＳｉＯ４：Ｍｎ、Ｚｎ（Ｇａ、Ａｌ）２Ｏ４：Ｍｎ、およびこれらの組み合わせで構成された群から選択できる。青色蛍光体はＺｎＳ：（Ａｇ、Ａｌ）、Ｙ２ＳｉＯ５：Ｃｅ、ＢａＭｇＡｌ１０Ｏ１７：Ｅｕ、およびこれらの組み合わせで構成された群から選択できる。
【００４５】
蛍光層３０は赤色蛍光体を１５ないし３０質量部、緑色蛍光体を３０ないし６０質量部、青色蛍光体を２４ないし４５質量部で含むことができる。
【００４６】
本実施例の発光パネル１００は、蛍光層３０から放出される白色光のうち特定波長帯の光を選択的に吸収するフィルター層３４を含む。このフィルター層３４は、第２基板１４の内面と外面のうちいずれか一面に位置し、４８０ないし５００ｎｍ波長帯と５８０ないし６００ｎｍ波長帯の光を選択的に、好ましい吸光割合で吸収する。図３と図４では、例えばフィルター層３４が第２基板１４の外面に位置することを示した。
【００４７】
フィルター層３４は、４８０ないし５００ｎｍ波長帯の光を吸収できる第１着色剤と、５８０ないし６００ｎｍ波長帯の光を吸収できる第２着色剤を含む。
【００４８】
第１着色剤は、４８０ないし５００ｎｍ波長帯の光を吸収できる有機顔料、無機顔料、金属錯体、およびこれらの組み合わせで構成された群から選択できる。特に、第１着色剤はキノリンブルー、青色シアニン顔料、フタロシアニン系青色顔料、およびこれらの組み合わせで構成された群から選択されるものを使用することができる。
【００４９】
第２着色剤は５８０ないし６００ｎｍ波長帯の光を吸収できる有機顔料、無機顔料、金属錯体、およびこれらの組み合わせで構成された群から選択できる。特に、第２着色剤はアントラキノン系赤色顔料、ピリコリン系赤色顔料、キナクリドン系赤色顔料、ベータナフトール系アゾレーキ赤色顔料、およびこれらの組み合わせで構成された群から選択されるものを使用することができる。
【００５０】
フィルター層３４で第１着色剤と第２着色剤はそれぞれ０．１から２０質量部まで含むことができて、第１着色剤と第２着色剤はそれぞれ１ないし５質量部で含まれることが望ましい。第１着色剤と第２着色剤が前記範囲で含まれる場合、可視光透過率損失を最少化しながら色純度を高められる。
【００５１】
フィルター層３４は色補正用着色剤をさらに含める。色補正用着色剤は（ｉ）カーボンブラック、黒鉛、およびこれらの組み合わせで構成された群から選択される炭素系物質、（ｉｉ）黄色系、青色系、紫色系、およびこれらの組み合わせで構成された群から選択される系の有機顔料、（ｉｉｉ）ＴｉＯ、ＴｉＮ、ＴｉＯ１−ｘＮｘ（０＜ｘ＜１）、ＴｉＣ、ＴｉＮ−ＴｉＣ、酸化コバルト、酸化亜鉛、酸化鉄、酸化ルテニウム、酸化アルミニウム、およびこれらの組み合わせで構成された群から選択される無機顔料、および（ｉｖ）これらの組み合わせで構成された群から選択できる。
【００５２】
色補正用着色剤は、フィルター層３４の透過率と色感を調節する機能をする。色補正用着色剤の含有量はアノード電極２８の透過率により調節できて、色純度が高い有機顔料を用いることができる。
【００５３】
フィルター層３４はこの分野で通常使用される製法を用いて製造でき、真空蒸着法、スパッタリング法、湿式コーティング法などを用いて製造することができる。
【００５４】
前述した構造の発光パネル１００で、カソード電極２２とゲート電極２４の交差領域の一つが発光パネル１００の一つの画素領域に対応したり、二つ以上の交差領域が発光パネル１００の一つの画素領域に対応することができる。発光パネル１００は、カソード電極２２とゲート電極２４のうちいずれか一方の電極に走査電圧を印加し、他方の電極にデータ電圧を印加し、アノード電極２８に１０ｋＶ以上のプラスの直流電圧（アノード電圧）を印加して駆動する。
【００５５】
そうすれば、カソード電極２２とゲート電極２４の電圧差が臨界値以上になる画素で電子放出部２０の周囲に電界が形成されて、これから電子が放出されて、放出された電子はアノード電圧に引き寄せられて、対応する蛍光層３０部位に衝突することによりこれを発光させる。画素別蛍光層３０の発光強さは当該画素の電子ビーム放出量に対応する。
【００５６】
図５は、本発明の変形例による発光パネルの部分断面図であり、図６は図５に示した電子放出ユニットの部分平面図である。
【００５７】
図５および図６を参照すると、変形例の発光パネル１０１は次に説明する電子放出ユニット１６１の構造を除いて図３に示した実施例と同一に形成される。図３に示した実施例のような部材については同じ引用符号を使用する。
【００５８】
変形例の発光パネル１０１で電子放出ユニット１６１は第１電極３６と、第１電極３６と絶縁を維持しながら、第１電極３６と交差する第２電極３８と、第１電極３６に電気的に連結される第１導電膜４０と、第２電極３８に電気的に連結されながら、第１導電膜４０と離れて位置する第２導電膜４２と、第１導電膜４０と第２導電膜４２の間に位置する電子放出部４４とを含む。
【００５９】
電子放出部４４は、炭素系物質を含む任意の層に形成できる。この場合、電子放出部４４は炭素ナノチューブ、黒鉛、黒鉛ナノファイバー、ダイヤモンド状炭素、フラーレン、およびこれらの組み合わせで構成された群から選択された物質を含むことが可能である。他方、電子放出部は第１導電膜４０と第２導電膜４２の間に位置する微細クラックとして存在することがある。図５および図６では電子放出部４４が炭素系物質を含む任意の層で形成された場合を示した。
【００６０】
前述した構造で、第１電極３６と第２電極３８に駆動電圧を印加すると、第１導電膜４０と第２導電膜４２を通じて、電子放出部４４の表面と水平の方向に電流が流れるので、電子放出部４４から表面伝導形電子放出になる。
【００６１】
以下、本発明の望ましい実施例および比較例を記載する。しかしながら、下記の実施例は本発明の望ましい一実施例に過ぎず本発明が下記の実施例に限定されるものではない。
【００６２】
（発光パネルの製造）
（実施例１）
通常の方法で純水１００ｇにポリビニルアルコール０．１７ｇを投じて、４８０ないし５００ｎｍ波長帯の光を選択的に吸収できる第１着色剤としてフタロシアニン系青色顔料（Ｃｕ錯塩）、および５８０ないし６００ｎｍ波長帯の光を選択的に吸収できる第２着色剤としてアントラキノン系赤色顔料を１：１の質量比で添加して、４０℃温度で１分間反応させた後、１００℃で乾燥してフィルター層を製造した。
【００６３】
ガラス基板上にカソード電極とゲート電極を形成し、炭素ナノチューブを含む電子放出部形成用組成物をガラス基板上に塗布した後、５００℃で２０分間焼成して第１基板を製造した。
【００６４】
ガラス基板上にアノード電極を形成し、Ｙ２Ｏ３：Ｅｕ赤色蛍光体２３．８質量部、ＺｎＳ：（Ｃｕ、Ａｌ）緑色蛍光体３６．２質量部、ＺｎＳ：（Ａｇ、Ａｌ）青色蛍光体４０．０質量部を混合して、製造した白色蛍光体を塗布し、Ａｌを化学気相蒸着して反射膜を形成した後、４８０℃で１時間焼成して第２基板を製造した。
【００６５】
前記製造された第１基板と第２基板を接合させて、予め製造されたフィルター層を第２基板の外面にアクリル系樹脂を使って接着させて発光パネルを製造した。
【００６６】
（実施例２）
４８０ないし５００ｎｍ波長帯の光を選択的に吸収する第１着色剤にキノリンブルー、および５８０ないし６００ｎｍ波長帯の光を選択的に吸収する第２着色剤にピリコリン系統赤色顔料を使ったことを除いては実施例１と同一に実施して、発光パネルを製造した。
【００６７】
（実施例３）
４８０ないし５００ｎｍ波長帯の光を選択的に吸収する第１着色剤に青色シアニン顔料、および５８０ないし６００ｎｍ波長帯の光を選択的に吸収する第２着色剤にベータナフトール系アゾレーキ赤色顔料を使ったことを除いては実施例１と同一に実施して、発光パネルを製造した。
【００６８】
（実施例４）
４８０ないし５００ｎｍ波長帯の光を選択的に吸収する第１着色剤にフタロシアニン系青色顔料（Ｃｕ錯塩）、および５８０ないし６００ｎｍ波長帯の光を選択的に吸収する第２着色剤にキナクリドン系赤色顔料を使ったことを除いては実施例１と同一に実施して、発光パネルを製造した。
【００６９】
（実施例５）
４８０ないし５００ｎｍ波長帯の光を選択的に吸収する第１着色剤と５８０ないし６００ｎｍ波長帯の光を選択的に吸収する第２着色剤を１．５：１の質量比で混合したことを除いては実施例１と同一に実施して、発光パネルを製造した。
【００７０】
（実施例６）
４８０ないし５００ｎｍ波長帯の光を選択的に吸収する第１着色剤と５８０ないし６００ｎｍ波長帯の光を選択的に吸収する第２着色剤を２：１の質量比で混合したことを除いては実施例１と同一に実施して、発光パネルを製造した。
【００７１】
（実施例７）
４８０ないし５００ｎｍ波長帯の光を選択的に吸収する第１着色剤と５８０ないし６００ｎｍ波長帯の光を選択的に吸収する第２着色剤を１：２の質量比で混合したことを除いては実施例１と同一に実施して、発光パネルを製造した。
【００７２】
（実施例８）
４８０ないし５００ｎｍ波長帯の光を選択的に吸収する第１着色剤と５８０ないし６００ｎｍ波長帯の光を選択的に吸収する第２着色剤を１：３の質量比で混合したことを除いては実施例１と同一に実施して、発光パネルを製造した。
【００７３】
（参考例１）
４８０ないし５００ｎｍ波長帯の光を選択的に吸収する第１着色剤だけを含むフィルター層を製造したことを除いては実施例１と同一に実施して、発光パネルを製造した。
【００７４】
（参考例２）
５８０ないし６００ｎｍ波長帯の光を選択的に吸収する第２着色剤だけを含むフィルター層を製造したことを除いては実施例１と同一に実施して、発光パネルを製造した。
【００７５】
（比較例１）
フィルター層を接着しないことを除いては実施例１と同一に実施して、発光パネルを製造した。
【００７６】
（吸収スペクトルの測定）
前記比較例１で製造した発光パネルの発光スペクトルを分光長分の分光計（ＣＡＳ  ＧＡＬＩＬＥＯ社、ＳＲ−３（登録商標）を用いて、蛍光層が形成されている発光パネル前面から出る光を測定し、その結果を図７に示した。また、参考例１および参考例２で製造した発光パネルの発光スペクトルを測定し、その結果をそれぞれ図８と図９に示した。
【００７７】
図７を参照すると、約４９０ｎｍ、および約５９０ｎｍで比較的強い光を放出することを観察できる。
【００７８】
図８を参照すると、参考例１の発光パネルは４８０ないし５００ｎｍ波長帯の光を選択的に吸収する第１着色剤を含むフィルター層を含むことによって、約４９０ｎｍでの発光ピークが減少したことを観察できる。
【００７９】
また、図９を参照すると、参考例２の発光パネルは５８０ないし６００ｎｍ波長帯の光を選択的に吸収する第２着色剤を含むフィルター層を含むことによって、約５９０ｎｍでの発光ピークが減少したことを観察できる。
【００８０】
以上、本発明の好ましい実施例について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００８１】
【図１】本発明の一実施例による表示装置の分解斜視図である。
【図２】図１に示した表示パネルの部分断面図である。
【図３】図１に示した発光パネルの部分分解斜視図である。
【図４】図１に示した発光パネルの部分断面図である。
【図５】本発明の変形例による発光パネルの部分断面図である。
【図６】図５に示した電子放出ユニットの部分平面図である。
【図７】本発明の比較例１で製造した発光パネルの発光スペクトルを示すグラフである。
【図８】本発明の参考例１で製造した発光パネルの発光スペクトルを示すグラフである。
【図９】本発明の参考例２で製造した発光パネルの発光スペクトルを示すグラフである。
【符号の説明】
【００８２】
１２  第１基板
１４  第２基板
１６、１６１  電子放出ユニット
１８  発光ユニット
２０  電子放出部
２２  カソード電極
２４  ゲート電極
２８  アノード電極
３０  蛍光層
３２  反射膜
３４  フィルター層
５０  表示パネル
１０１  発光パネル
２００  表示装置
【図１】
2009163197.tif 000003
【図２】
2009163197.tif 000004
【図３】
2009163197.tif 000005
【図４】
2009163197.tif 000006
【図５】
2009163197.tif 000007
【図６】
2009163197.tif 000008
【図７】
2009163197.tif 000009
【図８】
2009163197.tif 000010
【図９】
2009163197.tif 000011